(57)【特許請求の範囲】
【請求項１】
熱可塑性樹脂、多官能性モノマー、有機リン系難燃剤を含有する難燃性樹脂組成物をチューブ状に成形した絶縁チューブであって、
前記熱可塑性樹脂は、炭素−炭素不飽和結合を有する樹脂又はカルボニル基を有する樹脂を熱可塑性樹脂全体に対して５質量％以上含有し、
前記有機リン系難燃剤としてホスフィン酸金属塩を少なくとも含み、
前記有機リン系難燃剤の含有量が前記熱可塑性樹脂１００質量部に対して５〜１００質量部であり、前記多官能性モノマーの含有量が前記熱可塑性樹脂１００質量部に対して１〜２０質量部である、絶縁チューブ。
【請求項２】
前記熱可塑性樹脂は、ポリフェニレンエーテル系樹脂、ポリエチレンテレフタレート、ポリブチレンテレフタレート、熱可塑性ポリエステルエラストマー、熱可塑性ポリウレタンエラストマー、スチレン系熱可塑性エラストマー、ポリスチレン系樹脂、ナイロン、熱可塑性ポリアミドエラストマー、炭素−炭素不飽和結合を持つポリオレフィン系樹脂、カルボニル基を有するポリオレフィン系樹脂からなる群から選ばれる１種以上を５質量％以上含有する、請求項１に記載の絶縁チューブ。
【請求項３】
前記熱可塑性樹脂は、ポリフェニレンエーテル系樹脂又はポリスチレン系樹脂５〜８０質量％、スチレン系熱可塑性エラストマー２０〜９５質量％、ポリオレフィン系樹脂０〜７０質量％からなる、請求項１又は２に記載の絶縁チューブ。
【請求項４】
前記熱可塑性樹脂はカルボニル基を有するエチレン−αオレフィン共重合体を５０〜１００質量％含有し、該カルボニル基を有するエチレン−αオレフィン共重合体は、コモノマー含有量が９〜４６質量％であると共にメルトフローレートが０．３〜２５ｇ／１０分である、請求項１又は２に記載の絶縁チューブ。
【請求項５】
さらに、前記熱可塑性樹脂１００質量部に対して、窒素系難燃剤を３〜１００質量部含有する、請求項１〜４のいずれか一項に記載の絶縁チューブ。
【請求項６】
前記窒素系難燃剤がメラミンシアヌレートである、請求項５に記載の絶縁チューブ。
【請求項７】
前記有機リン系難燃剤として、さらにリン酸エステルを含有する請求項１〜６のいずれか１項に記載の絶縁チューブ。
【請求項８】
チューブ内径が５ｍｍ以下である、請求項１〜７のいずれか１項に記載の絶縁チューブ。
【請求項９】
ＵＬ規格で規定される垂直燃焼試験（ＶＷ−１）に合格する、請求項１〜８のいずれか１項に記載の絶縁チューブ。
【請求項１０】
室温での引張強度が１０ＭＰａ以上である、請求項１〜９のいずれか１項に記載の絶縁チューブ。
【請求項１１】
請求項１〜１０のいずれか１項に記載の絶縁チューブに電離放射線を照射し、加熱下で拡径した後冷却固定してなる熱収縮チューブ。
【発明の詳細な説明】
【技術分野】
【０００１】
本発明は、ノンハロゲン系の難燃性材料で構成され、優れた難燃性及び機械的特性を有する絶縁チューブ及び熱収縮チューブに関する。
【背景技術】
【０００２】
電子機器や自動車の分野において使用される絶縁チューブや熱収縮チューブには優れた機械的特性が要求される。例えば電子機器分野で幅広く用いられている米国ＵＬ規格では、ポリエチレンなどのプラスチックを絶縁体とするチューブや熱収縮チューブについて、初期の最大引張強さを１０．４ＭＰａ以上とすることが要求されている。
【０００３】
一方、絶縁チューブ、熱収縮チューブには高度な難燃性が要求される用途がある。一般に自動車分野では水平難燃性試験及び傾斜燃焼試験、電子機器分野では米国ＵＬ規格の垂直燃焼試験（ＶＷ−１試験）のような難燃性が規定されている。従来、難燃性及び機械的特性を満たす材料として、軟質ポリ塩化ビニル組成物、又は、ポリエチレン、エチレン−エチルアクリレート共重合体、エチレン−酢酸ビニル共重合体等のポリオレフィン樹脂に臭素系難燃剤、塩素系難燃剤等のハロゲン系難燃剤を混合した難燃性樹脂組成物が使用されていた。しかしこのようなハロゲン元素を含む難燃性材料は焼却時にハロゲン化水素ガスなどの人体に有害な燃焼ガスを発生するため、環境面で好ましくない。
【０００４】
このような事情から、ポリエチレン、エチレン−エチルアクリレート共重合体、エチレン−酢酸ビニル共重合体等のポリオレフィン樹脂に水酸化アルミニウムや水酸化マグネシウム等の金属水酸化物系難燃剤を配合した材料が実用化されている（例えば特許文献１）。しかし、金属水酸化物系難燃剤ではＵＬ規格の垂直燃焼試験ＶＷ−１に合格させるだけの難燃性を得るためには大量の金属水酸化物系難燃剤を添加する必要があり、その結果機械的特性が低下するため難燃性と機械的特性の両立を図ることが困難であった。
【０００５】
難燃性を向上するため、金属水酸化物と赤リンを併用した材料も知られている。例えば特許文献２には、ポリオレフィン系樹脂に金属水酸化物、赤リン、およびモリブデン化合物を添加した樹脂組成物を用いた収縮チューブが記載されている。
【先行技術文献】
【特許文献】
【０００６】
【特許文献１】特開平７−１４５２８８号公報
【特許文献２】特開２００１−７２７７６号公報
【発明の概要】
【発明が解決しようとする課題】
【０００７】
特許文献２では、赤リンを併用することで金属水酸化物の添加量を低減することができ、難燃性と機械的特性の両立が可能となる。しかし赤リンは燃焼時に有毒なホスフィンが発生するため環境面で好ましくない。また赤リンによってチューブが着色するという問題もある。
【０００８】
リン系難燃剤としてリン酸エステル等の有機リン系難燃剤も知られているが、その難燃効果は十分ではなく、大量に添加しなければ満足できる難燃性が得られない。リン酸エステルはポリオレフィン系樹脂との相溶性が低いため、大量に添加すると樹脂組成物の表面にリン酸エステルが浮き出てくる、いわゆるブリードアウトが起こってしまう。
【０００９】
ＳＡＢＩＣイノベーティブプラスチックジャパン合同会社（旧日本ＧＥプラスチックス）より販売されている柔軟ノリルは、ベースポリマーとしてポリフェニレンエーテルとスチレン系樹脂あるいは熱可塑性スチレン系エラストマーの混和物を用い、有機リン系難燃剤（リン酸エステル）を混合している。ポリフェニレンエーテルはポリオレフィン系樹脂よりも難燃性が高いため有機リン系難燃剤の添加量を減らすことができ、一部のグレードでは電線被覆材料として用いられているが、この組成物は照射架橋ができないために耐熱性が十分でなく、熱収縮チューブとして用いる場合には拡径処理時に形状を保持できなかったり、熱収縮特性が不十分である。
【００１０】
本発明者らは、ベースポリマーとしてポリフェニレンエーテル、熱可塑性スチレン系エラストマー、オレフィン系樹脂を混合したものを用い、有機リン系難燃剤、窒素系難燃剤、及び多官能性モノマーを添加した樹脂組成物、及びこれを用いたチューブ及び熱収縮チューブを開発し、特願２００８−１００９８４として出願した。このチューブは難燃性及び機械的特性を両立でき、さらに樹脂を架橋することで耐熱性、耐熱変形性に優れるものである。
【００１１】
一般に、絶縁チューブ、熱収縮チューブでは径（チューブ内径）が小さくなるほど難燃性の条件が厳しくなる。上記の樹脂組成物を用いたチューブにおいても、チューブ内径が
５ｍｍ以上と大きい場合には垂直燃焼試験に合格する難燃性を有しているが、チューブ内径が小さくなると垂直燃焼試験の合格率が低くなることがわかった。
【００１２】
そこで本発明は、機械的特性、耐熱性と難燃性を両立でき、チューブ内径を小さくしても垂直燃焼試験に合格できる難燃性を有するノンハロゲン系の絶縁チューブ及び熱収縮チューブを提供することを課題とする。
【課題を解決するための手段】
【００１３】
請求項１に記載の発明は、熱可塑性樹脂、多官能性モノマー、有機リン系難燃剤を含有する難燃性樹脂組成物をチューブ状に成形した絶縁チューブであって、前記熱可塑性樹脂は、炭素−炭素不飽和結合を有する樹脂又はカルボニル基を有する樹脂を熱可塑性樹脂全体に対して５質量％以上含有し、前記有機リン系難燃剤は、ホスフィン酸金属塩、リン酸メラミン化合物、リン酸アンモニウム化合物、及びシクロホスファゼンを開環重合して得られるポリホスファゼン化合物からなる群から選ばれる１種以上であり、前記リン系難燃剤の含有量が前記熱可塑性樹脂１００質量部に対して５〜１００質量部であり、前記多官能性モノマーの含有量が前記熱可塑性樹脂１００質量部に対して１〜２０質量部である絶縁チューブである。
【００１４】
有機リン系難燃剤の中でも特に、ホスフィン酸金属塩、リン酸メラミン化合物、リン酸アンモニウム化合物、及びシクロホスファゼンを開環重合して得られるポリホスファゼン化合物からなる群から選ばれる１種以上を用いることで難燃性を向上することができ、窒素系難燃剤を併用しなくても垂直燃焼試験に合格する難燃性を得ることができる。
【００１５】
熱可塑性樹脂としては任意のものを選択できるが、ポリエチレン、ポリプロピレン等の難燃性が低い樹脂のみであると難燃性が不十分となるため、難燃性の高い炭素―炭素不飽和結合を有する樹脂又はカルボニル基を有する樹脂を、熱可塑性樹脂全体の５質量％以上含有する必要がある。
【００１６】
前記熱可塑性樹脂は、ポリフェニレンエーテル系樹脂、ポリエチレンテレフタレート、ポリブチレンテレフタレート、熱可塑性ポリエステルエラストマー、熱可塑性ポリウレタンエラストマー、スチレン系熱可塑性エラストマー、ポリスチレン系樹脂、ナイロン、熱可塑性ポリアミドエラストマー、炭素−炭素不飽和結合を持つポリオレフィン系樹脂からなる群から選ばれる１種以上を５質量％以上含有すると好ましい（請求項２）。これらの樹脂は比較的難燃性が高いため、絶縁チューブの難燃性を向上できる。
【００１７】
前記熱可塑性樹脂は、ポリフェニレンエーテル系樹脂又はポリスチレン系樹脂５〜８０質量％、スチレン系熱可塑性エラストマー２０〜９５質量％、ポリオレフィン系樹脂０〜７０質量％からなると好ましい（請求項３）。ポリフェニレンエーテル系樹脂、ポリスチレン系樹脂は特に難燃性に優れている。スチレン系熱可塑性エラストマーは柔軟性、押出加工性に優れていると共にポリフェニレンエーテル系樹脂との相溶性が良いので、機械的特性を向上できる。ポリオレフィン系樹脂は柔軟性に優れており、機械的特性及び押出加工性を向上することができる。これらの樹脂をバランス良く混合することで、絶縁チューブの機械的特性と難燃性とを向上することができる。
【００１８】
前記熱可塑性樹脂はカルボニル基を有するエチレン−αオレフィン共重合体を５０〜１００質量％含有し、該カルボニル基を有するエチレン−αオレフィン共重合体は、コモノマー含有量が９〜４６質量％であると共にメルトフローレートが０．３〜２５ｇ／１０分であると好ましい（請求項４）。カルボニル基を有するエチレン−αオレフィン共重合体は難燃性に優れており、単独で使用した場合でも特性のバランスを取ることができるため、樹脂組成物の混合が容易となる。なおメルトフローレート（ＭＦＲ）はＡＳＴＭ  Ｄ  １２３８に準拠して、１９０℃及び荷重２．１６ｋｇの条件で測定した値である。
【００１９】
難燃剤として、さらに窒素系難燃剤を前記熱可塑性樹脂１００質量部に対して３〜１００質量部含有すると好ましい（請求項５）。上記の有機リン系難燃剤と窒素系難燃剤とを併用することでさらに難燃特性を向上することができる。窒素系難燃剤としてはメラミンシアヌレートが好ましく使用できる（請求項６）。
【００２０】
前記有機リン系難燃剤として、さらにリン酸エステルを含有すると好ましい（請求項７）。ホスフィン酸金属塩等の難燃性に優れた有機リン系難燃剤とリン酸エステルとを併用することで、さらに絶縁チューブの難燃性が向上する。
【００２１】
請求項８に記載の発明は、チューブ内径が５ｍｍ以下である、上記いずれかに記載の絶縁チューブである。上記の絶縁チューブは難燃性に優れており、チューブ内径を５ｍｍ以下とした製品への適用が可能である。なお熱収縮チューブの場合、チューブ内径は収縮後の内径とする。
【００２２】
請求項９に記載の発明は、垂直燃焼試験（ＶＷ−１）に合格する上記のいずれかに記載の絶縁チューブである。また請求項１０に記載の発明は、室温での引張強度が１０ＭＰａ以上である上記のいずれかに記載の絶縁チューブである。
【００２３】
請求項１１に記載の発明は、上記のいずれかに記載の絶縁チューブに電離放射線を照射し、加熱下で拡径した後冷却固定してなるものである。この熱収縮チューブは機械的特性、耐熱性及び難燃性に優れている。
【発明の効果】
【００２４】
本発明によれば、機械的特性、耐熱性と難燃性を両立でき、チューブ内径を小さくしても垂直燃焼試験に合格できるノンハロゲン系の絶縁チューブ及び熱収縮チューブを得ることができる。
【発明を実施するための形態】
【００２５】
（リン系難燃剤）
本発明の絶縁チューブを構成する各種材料について説明する。有機リン系難燃剤としては、ホスフィン酸金属塩、リン酸メラミン化合物、リン酸アンモニウム化合物、及びシクロホスファゼンを開環重合して得られるポリホスファゼン化合物からなる群から選ばれる１種以上を必須成分とする。このなかでも特にホスフィン酸金属塩が難燃性に優れており好ましい。
【００２６】
ホスフィン酸金属塩は、下記式（Ｉ）で表される化合物である。なお、上記式中Ｒ１、Ｒ２は、それぞれ、炭素数１〜６のアルキル基または炭素数１２以下のアリール基であり、Ｍは、カルシウム、アルミニウム又は亜鉛であり、Ｍ＝アルミニウムの場合はｍ＝３、それ以外の場合はｍ＝２である。
【００２７】
【化１】
0005529551.tif 000002
【００２８】
ホスフィン酸金属塩としては、クラリアント（株）製のＥＸＯＬＩＴ  ＯＰ１２３０、ＥＸＯＬＩＴ  ＯＰ１２４０、ＥＸＯＬＩＴ  ＯＰ９３０、ＥＸＯＬＩＴ  ＯＰ９３５等の有機ホスフィン酸のアルミニウム塩、またはＥＸＯＬＩＴ  ＯＰ１３１２等の有機ホスフィン酸のアルミニウム塩とポリリン酸メラミンのブレンド物を使用できる。
【００２９】
リン酸メラミン化合物としては、チバスペシャルティ（株）製のＭＥＬＡＰＵＲ２００等のポリリン酸メラミン、またはポリリン酸メラミン酸、リン酸メラミン、オルソリン酸メラミン、ピロリン酸メラミン等を使用できる。
【００３０】
リン酸アンモニウム化合物としては、ポリリン酸アンモニウム、ポリリン酸アミド、ポリリン酸アミドアンモニウム、ポリリン酸カルバミン酸等を使用できる。
【００３１】
シクロホスファゼンを開環重合して得られるポリホスファゼン化合物としては、大塚化学（株）製のＳＰＲ−１００、ＳＡ−１００、ＳＲ−１００、ＳＲＳ−１００、ＳＰＢ−１００Ｌ等を使用できる。
【００３２】
上記の有機リン系難燃剤は単独で用いても良いし、複数を組み合わせて用いても良い。
【００３３】
さらに、上記の有機リン系難燃剤と併用してリン酸エステルを使用すると、難燃性をさらに向上できる。リン酸エステルとしては、トリメチルフォスフェート、トリエチルフォスフェート、トリフェニルフォスフェート、トリクレシジルフォスフェート、トリキシレニルフォスフェート、クレジルフェニルフォスフェート、クレジル２，６−キシレニルフォスフェート、２−エチルヘキシルジフェニルフォスフェート、１，３フェニレンビス（ジフェニルフォスフェート）、１，３フェニレンビス（ジ２，６キシレニルフォスフェート）、ビスフェノールＡビス（ジフェニルフォスフェート）、レゾルシノールビスジフェニルフォスフェート、オクチルジフェニルフォスフェート、ジエチレンエチルエステルフォスフェート、ジヒドロキシプロピレンブチルエステルフォスフェート、エチレンジナトリウムエステルフォスフェート、ｔ−ブチルフェニルジフェニルホスフェート、ビス−（ｔ−ブチルフェニル）フェニルホスフェート、トリス−（ｔ−ブチルフェニル）ホスフェート、イソプロピルフェニルジフェニルホスフェート、ビス−（イソプロピルフェニル）ジフェニルホスフェート、トリス−（イソプロピルフェニル）ホスフェート、トリス（２−エチルヘキシル）ホスフェート、トリス（ブトキシエチル）ホスフェート、トリスイソブチルホスフェート、メチルホスホン酸、メチルホスホン酸ジメチル、メチルホスホン酸ジエチル、エチルホスホン酸、プロピルホスホン酸、ブチルホスホン酸、２−メチル−プロピルホスホン酸、ｔ−ブチルホスホン酸、２，３−ジメチルブチルホスホン酸、オクチルホスホン酸、フェニルホスホン酸、ジエチルホスフィン酸、メチルエチルホスフィン酸、メチルプロピルホスフィン酸、ジエチルホスフィン酸、ジオクチルホスフィン酸、フェニルホスフィン酸、ジエチルフェニルホスフィン酸、ジフェニルホスフィン酸、アルキルリン酸エステル等を使用することができる。
【００３４】
有機リン系難燃剤の含有量は、熱可塑性樹脂１００質量部に対して５〜１００質量部とする。５質量部よりも少ない場合は難燃性が不十分であり、１００質量部を越えると機械的特性が低下する。有機リン系難燃剤は、表面をメラミン、メラミンシアヌレート、脂肪酸、シランカップリング剤で処理して使用しても良い。また予め表面処理するのではなく、熱可塑性樹脂と混合する際に表面処理剤を添加するインテグラルブレンドを行っても良い。
【００３５】
熱可塑性樹脂としては任意の樹脂を使用できるが、ポリフェニレンエーテル系樹脂、ポリエチレンテレフタレート、ポリブチレンテレフタレート、熱可塑性ポリエステルエラストマー、熱可塑性ポリウレタンエラストマー、スチレン系熱可塑性エラストマー、ポリスチレン系樹脂、ナイロン、熱可塑性ポリアミドエラストマー、炭素−炭素不飽和結合を持つポリオレフィン系樹脂等の炭素−炭素不飽和結合を有する樹脂、カルボニル基を有する樹脂を熱可塑性樹脂全体に対して５質量％以上含有する必要がある。
【００３６】
ポリフェニレンエーテルは、メタノールとフェノールを原料として合成される２，６−キシレノールを酸化重合させて得られるエンジニアリングプラスチックである。またポリフェニレンエーテルの成形加工性を向上させるため、ポリフェニレンエーテルにポリスチレン、ＨＩＰＳ、スチレンブタジエンゴム、又はこれらの水素添加物を溶融ブレンドした材料が変性ポリフェニレンエーテル樹脂として各種市販されている。本発明に用いるポリフェニレンエーテル系樹脂としては、上記のポリフェニレンエーテル樹脂単体、及びポリスチレン、ＨＩＰＳ、スチレンブタジエンゴム、又はこれらの水素添加物を溶融ブレンドしたポリフェニレンエーテル樹脂のいずれも使用することができる。また無水マレイン酸等のカルボン酸を導入したものを適宜ブレンドして使用することもできる。
【００３７】
ポリスチレン系樹脂はスチレンを重合したポリスチレンやゴムを分散させたＨＩＰＳなどを挙げることができ、無水マレイン酸やエポキシ基、オキサゾリンを導入したものを適宜ブレンドして使用することもできる。
【００３８】
スチレン系熱可塑性エラストマーは、ポリスチレンブロックとゴム成分ブロックのブロック共重合体である。本発明に言うスチレン系熱可塑性エラストマーとは、スチレン・エチレンブチレン・スチレン共重合体、スチレン・エチレンブチレン共重合体、スチレン・エチレンブチレン・オレフィン共重合体、スチレン・イソプレン共重合体、スチレン・エチレン・イソプレン共重合体、スチレン・イソプレン・スチレン共重合体、スチレン・エチレン・イソプレン・スチレン共重合体等が挙げられ、これらの水素添加ポリマーや、部分水素添加ポリマー、さらには、これらを無水マレイン変性品あるいはエポキシ変性品等の化学変性ポリマーを例示でき、スチレンブタジエンゴムとしては、スチレン含量が３０〜６０質量％のスチレンとブタジエンの共重合体やこの水素添加ポリマー、部分水素添加ポリマー等が例示でき、これらの無水マレイン変性品あるいはエポキシ変性品を例示でき、これらを単独で用いるほかに、複数種を組み合わせて用いることもできる。
【００３９】
ポリオレフィン系樹脂としては、ポリプロピレン（ホモポリマー、ブロックポリマー、ランダムポリマー）、ポリプロピレン系熱可塑性エラストマー、リアクター型ポリプロピレン系熱顔性エラストマー、動的架橋型ポリプロピレン系熱可塑性エラストマー、ポリエチレン（高密度ポリエチレ、直鎖状低密度ポリエチレン、低密度ポリエチレン、長低密度ポリエチレン）、エチレン−酢酸ビニル共重合体、エチレン−アクリル酸エチル共重合体、エチレン−メタクリル酸メチル共重合体、エチレン−アクリル酸メチル共重合体、エチレン−メタクリル酸メチル共重合体、エチレン−アクリル酸エチル共重合体、エチレン−アクリル酸ブチル共重合体、エチレン−プロピレンゴム、エチレンアクリルゴム、エチレン−グリシジルメタクリレート共重合体、エチレン−メタクリル酸共重合体、エチレン−メタクリル酸共重合体やエチレン−アクリル酸共重合体の分子間をナトリウムや亜鉛などの金属イオンで分子間結合したアイオノマー樹脂等を使用できる。またこれらの樹脂を無水マレイン酸等で変性したものや、エポキシ基、アミノ基、イミド基を有するものも使用できる。
【００４０】
オレフィン系樹脂の中でも、コモノマー含有量が９〜４６質量％であると共にメルトフローレートが０．３〜２５ｇ／１０分である、カルボニル基を有するエチレン−αオレフィン共重合体は特に難燃性に優れており、燃焼時間を短縮することができる。コモノマー含有量が多くなるほど難燃性が向上するが、コモノマー含有量が多くなると樹脂の価格が高くなるため難燃性、コストのバランスを考慮するとコモノマー含有量は９〜４６質量％が好ましい。
【００４１】
熱可塑性ポリウレタンエラストマーは、トリレンジイソシアネート等のジイソシアネートとポリエチレングリコール等の短鎖ジオールの縮合重合体により構成されるポリウレタンをハードセグメントとし、２官能性ポリオール等からなるソフトセグメントがブロック共重合されたポリマーである。ソフトセグメントの２官能性ポリオールの種類により、ポリテトラメチレングリコール（ＰＴＭＧ）などを用いたポリエーテル系やアジペートタイプ、カプロラクトンタイプ、ポリカーボネートタイプ等を使用できる。これらのうち、硬度がＪＩＳ  Ａで９５以下であるものを選択することが好ましい。
【００４２】
熱可塑性ポリアミドエラストマーとしては、６−ナイロン、６，６−ナイロン、１１−ナイロン、１２−ナイロン等の結晶性ハードセグメントとポリテトラメチレンエーテルグリコール等のポリオキシメチレングリコールから構成される非晶性ソフトセグメントをブロック共重合したものが使用できる。
【００４３】
多官能性モノマーとしては、モノアクリレート系、ジアクリレート系、トリアクリレート系、モノメタクリレート系、ジメタクリレート系、トリメタクリレート系、トリアリルイソシアヌレート系、トリアリルシアヌレート系などの、分子内に複数の炭素−炭素二重結合を持つモノマーが使用できる。多官能性モノマーの含有量は熱可塑性樹脂１００質量部に対して１〜２０質量部とする。１質量部未満では架橋効果が得られず、耐熱変形性や耐熱性が低下する。一方２０質量部を越えると未反応のモノマーが残存することから難燃性が悪くなる。
【００４４】
難燃性、耐熱変形性、機械的特性を損なわない範囲で、酸化防止剤、滑剤、加工安定助剤、着色剤、発泡剤、補強剤、充填剤、顆粒剤、金属不活性剤、シランカップリング剤等を添加してもよい。水酸化アルミニウム、水酸化マグネシウム、水酸化カルシウムなどの金属水酸化物、又はメラミン、メラミンシアヌレートなどの窒素系難燃剤等を添加しても良い。
【００４５】
特にメラミン、メラミンシアヌレート等の窒素系難燃剤を併用すると難燃性が更に向上し、好ましい。窒素系難燃剤の含有量は熱可塑性樹脂１００質量部に対して３〜１００質量部とする。３質量部より少ないと難燃性向上効果が少ない。また１００質量部を超えると機械的特性が低下する。ホスフィン酸金属塩、リン酸メラミン化合物、リン酸アンモニウム化合物、及びシクロホスファゼンを開環重合して得られるポリホスファゼン化合物からなる群から選ばれる有機リン系難燃剤は可塑化効果があるため、窒素系難燃剤を併用した場合でも柔軟性が低下しない。
【００４６】
以上の成分を所定量ずつ混合し、単軸押出型混合機、オープンロールミキサー、加圧型ニーダー、バンバリーミキサー、二軸混合機等、既知の混合機を用いて混合する。このなかでも二軸混合機は混練性、生産性の点で好ましい。混合した樹脂組成物を溶融押出機や射出成形機などを用いてチューブ状に成形し、絶縁チューブを得ることができる。
【００４７】
絶縁チューブは、上記のように押出成形したものをそのまま使用することもできるが、電離放射線を照射して樹脂を架橋することで機械的特性（引張強度、伸び等）、耐熱性、耐熱変形性を向上することができる。電離放射線源としては、加速電子線やガンマ線、Ｘ線、α線、紫外線等が例示できるが、線源利用の簡便さや電離放射線の透過厚み、架橋処理の速度等工業的利用の観点から加速電子線が最も好ましく利用できる。
【００４８】
本発明の熱収縮チューブは、電離放射線を照射した絶縁チューブを、加熱下で拡径後、冷却固定したものである。具体的には、電離放射線を照射したチューブ状の成形品をベースポリマーのガラス転移点や融点以上の温度に加熱した状態でチューブ内に圧縮空気を導入する等の方法により所定の外径に膨張した後、冷却して形状を固定することで熱収縮チューブを得ることができる。拡径は元のチューブ内径の２〜４倍程度とすることが好ましい。
【００４９】
本発明の熱収縮チューブは耐熱性に優れるので、再度ガラス転移点や融点程度に加熱すると、溶融することなく元の形状に収縮可能である。したがって、保護、包装しようとする電子部品、ケーブル等の非包装物をチューブに挿入した状態で、１００〜２５０度の加熱処理により、被包装物を密着包装することができる。熱収縮処理により収縮したチューブは、拡径処理する前のチューブと同程度の機械的特性を有している。
【実施例】
【００５０】
次に、本発明を実施例に基づいてさらに詳細に説明する。実施例は本発明の範囲を限定するものではない。なお表中「部」とあるのは断りのない限り「質量部」を意味する。
【００５１】
はじめに以下の実施例で行った測定評価の方法について説明する。
（機械的特性）
チューブについて、引張試験（引張速度＝５００ｍｍ／分、標線間距離＝２０ｍｍ）を行い、引張強度（ＭＰａ）と引張破断伸び（％）を各３点の試料で測定し、それらの平均値を求めた。引張強さが１０．４ＭＰａ以上かつ引張破断伸び１５０％を合格レベルとした。
【００５２】
（ヒートショック試験）
２５０℃に設定したギアオーブン内でチューブを４時間加熱した後取り出し、チューブ外径と同径の金属棒に巻き付けてチューブの外観を観察した。外観上特に変化がなければ合格レベルでありＯＫとした。
【００５３】
（耐熱性）
チューブを１５８℃に設定したギアオーブン内で１６８時間（７日間）放置した後、機械的特性評価と同様に引っ張り試験を行う。加熱処理後の引張強度が７．３ＭＰａ以上かつ引張破断伸び１００％以上を合格レベルとした。
【００５４】
（難燃性）
ＵＬ規格２２４に記載のＶＷ−１垂直燃焼試験を５点の試料で行った。各試料に１５秒着火を５回繰り返した場合に、６０秒以内に消火し、下部に敷いた脱脂綿が燃焼落下物によって類焼せず、かつ試料の上部に取り付けたクラフト紙が燃えたり焦げたりしないものを合格とした。５点の試料中１点でも合格レベルにならなかった場合には不合格とした。また一部の試料については燃焼時間（着火終了から消火までの時間）を測定した。
【００５５】
（耐加熱変形性）
ＪＩＳ  Ｃ３００５に準じて行った。チューブ内に、チューブ内径（熱収縮チューブの場合は拡径処理を行う前の内径）と同じ直径の金属棒を挿入し、１４０℃に設定した恒温槽に入れて１時間予熱した。その後、チューブに直径９．５ｍｍの治具を押し当てて５００ｇの荷重を載せた。荷重をかけた状態で１４０℃の恒温槽内で１時間放置した後のチューブ層の厚みを測定し、変形前の厚みに対する残率を算出した。残率５０％以上であれば合格レベルである。なお、拡径−熱収縮処理を行った熱収縮チューブを評価する場合には、拡径した熱収縮チューブ内に金属棒を挿入した後、チューブを熱収縮させて金属とチューブとを一体化したものを用いて評価した。
【００５６】
（実施例１〜７、１７〜２６）
表１、表２に示す割合で各材料を配合し、さらにベースポリマー１００部に対してオレイン酸アミド０．５部、ペンタエリスリトール−テトラキス［３−（３，５−ジ−ｔ−ブチル−４−ヒドロキシフェニル）プロピオネート］３質量部を加えてダイス温度２８０℃に設定した二軸混合機で混練した。得られた混練物のストランドをペレタイザーでペレット状にした後、溶融押出機（４５ｍｍΦ、Ｌ／Ｄ比＝２４、圧縮比２．５、フルフライトタイプ）を使用して押出温度２３０℃で内径０．８ｍｍ、肉厚０．２５ｍｍのチューブ状成形品を得た。このチューブ状成形品に加速電圧２ＭｅＶの電子線を２５０ｋＧｙ照射し、得られた絶縁チューブについて一連の評価を行った。
【００５７】
（実施例８〜１６、２７）
表３〜７に示す配合の樹脂組成物を用い、上記と同様に電子線照射した絶縁チューブを作製した。なおチューブの内径及び肉厚は表中に記載のものとした。絶縁チューブを１６０℃に設定した恒温槽内に３分間放置して予熱した後、チューブ内に圧縮空気を送り込んで、押出内径の２．５倍の内径となるまで拡径し、すぐに恒温槽から取り出して水冷して形状固定して熱収縮チューブを作製した後一連の評価を行った。以上の結果を表１〜７に示す。
【００５８】
【表１】
0005529551.tif 000003
【００５９】
【表２】
0005529551.tif 000004
【００６０】
（＊１）旭化成ケミカルズ（株）製ザイロンＷＨ１００
（＊２）旭化成ケミカルズ（株）製ザイロンＸ９１０２
（＊３）ＰＳジャパン（株）製ＨＨ１０２
（＊４）スチレン−エチレンブチレン−スチレン共重合体：旭化成ケミカルズ（株）製タフテックＨ１０４１（スチレン量３０ｗｔ％）
（＊５）スチレン・エチレン・ブチレン・オレフィン結晶ブロックポリマー：ＪＳＲ（株）製ダイナロン４６００Ｐ（スチレン量２０ｗｔ％）
（＊６）エチレン−エチルアクリレート：日本ポリエチレン（株）製レクスパールＡ１１５０（１５％ＥＡ）
（＊７）超低密度ポリエチレン：ダウケミカル日本（株）製エンゲージ８１５０（ＭＦＲ＝０．５＠１９０℃×２．１６ｋｇ、密度０．８６８ｇ・ｃｍ３）
（＊８）ホスフィン酸金属塩：クラリアント（株）製Ｅｘｏｌｉｔ  ＯＰ９３０
（＊９）ポリリン酸メラミン：チバスペシャルティ（株）製Ｍｅｌａｐｕｒ２００
（＊１０）ポリホスファゼン：大塚化学（株）製ＳＰＳ−１００
（＊１１）縮合リン酸エステル：大八化学工業（株）製ＰＸ−２００（リン９．０％）
（＊１２）トリメチロールプロパントリメタクリレート：新中村化学工業（株）製ＮＫエステルＴＭＰＴ
（＊１３）スチレン−エチレンブチレン−スチレン共重合体：旭化成ケミカルズ（株）製タフテックＨ１０４１（スチレン量３０ｗｔ％）
（＊１４）ランダム共重合熱可塑性ポリエステルエラストマー：ＥＭＳケミー（株）製  ＧｒｉｌｔｅｘＤ  １６５２Ｅ  ＧＦ（融点８５℃）
（＊１５）熱可塑性ポリウレタンエラストマー：レザミンＰＬ２０１（エーテル系）
（＊１６）熱可塑性ポリアミドエラストマー：アルケマ製Ｐｅｂａｘ２５３３（融点１３４℃）
（＊１７）エチレン−メチルアクリレート：Ｄｕｐｏｎｔ製エルバロイＡＣ１１２５（２５％ＭＡ、ＭＦＲ＝０．５＠１９０℃＊２．１６ｋｇ  コモノマー含有量２５質量％）
（＊１８）超低密度ポリエチレン：ダウケミカル日本製エンゲージ８１５０（ＭＦＲ＝０．５＠１９０℃＊２．１６ｋｇ、密度＝０．８６８ｇ／ｃｍ３）
（＊１９）ホスフィン酸金属塩：クラリアント（株）社製Ｅｘｏｌｉｔ  ＯＰ９３５（ＯＰ９３０の微粒タイプ）
（＊２０）ポリホスファゼン：大塚化学製ＳＰＢ−１００Ｌ
（＊２１）超低密度ポリエチレン：ダウケミカル日本（株）製エンゲージ８４１１（ＭＦＲ＝１８＠１９０℃×２．１６ｋｇ、密度０．８８０ｇ・ｃｍ３）
（＊２２）三光（株）製環状有機リン系難燃剤ＨＣＡ−ＨＱ−ＨＳ
（＊２３）チバスペシャルティ（株）製Ｍｅｌａｐｕｒ  ＭＣ１５
（＊２４）縮合リン酸エステル：大八化学工業（株）製ＰＸ−１１０（リン７．８％）
（＊２５）メラミンシアヌレート：日産化学（株）製ＭＣ６０００
【００６１】
【表３】
0005529551.tif 000005
【００６２】
【表４】
0005529551.tif 000006
【００６３】
【表５】
0005529551.tif 000007
【００６４】
【表６】
0005529551.tif 000008
【００６５】
【表７】
0005529551.tif 000009
【００６６】
実施例１〜３８の絶縁チューブ及び熱収縮チューブは全て難燃性をクリアしており、機械的特性、ヒートショック、耐熱性、加熱変形性も合格レベルであった。
特に、熱可塑性樹脂としてポリフェニレンエーテル、スチレン系熱可塑性エラストマー、カルボニル基を有するエチレン−αオレフィン共重合体（ポリオレフィン系樹脂）を使用した実施例１は燃焼時間が１９秒と短く、特に難燃性が優れていた。またカルボニル基を有するエチレン−αオレフィン共重合体を５０質量部以上含有する実施例１、１７、２１〜２５はいずれも燃焼時間が３０秒以内であり難燃性に優れていた。特に実施例２４の配合は１種類の樹脂のみで特性のバランスを取ることが可能であった。混合する樹脂の種類が多い場合は樹脂同士の相溶性を高めるために混合時に剪断応力をかける必要があり混合のコストが上がるが、１種類の樹脂を使用する場合には混合が容易でありコストが下がるという利点がある。
【００６７】
（比較例１〜２６）
実施例１〜２６と同様にして、表８に示す樹脂組成物を用いて絶縁チューブ及び熱収縮チューブを作製し、一連の評価を行った。結果を表８〜１０に示す。
【００６８】
【表８】
0005529551.tif 000010
【００６９】
【表９】
0005529551.tif 000011
【００７０】
【表１０】
0005529551.tif 000012
【００７１】
比較例１及び比較例１の配合の樹脂組成物を用いた熱収縮チューブである比較例１１、１９は、有機リン系難燃剤（ホスフィン酸金属塩）の含有量が、熱可塑性樹脂１００質量部に対して１０５質量部と多かったため、ヒートショック、耐熱性及び加熱変形性に劣る結果となった。比較例２、９、１０及び比較例２の樹脂組成物を用いた熱収縮チューブである比較例１２、２０では逆に有機リン系難燃剤の含有量が少なく、難燃性が不合格であった。
【００７２】
比較例３〜５及びこれらの樹脂組成物を用いた熱収縮チューブである比較例１３〜１５、２１〜２５では、難燃性の高い有機リン系難燃剤であるホスフィン酸金属塩、リン酸メラミン化合物、リン酸アンモニウム化合物、及びシクロホスファゼンを開環重合して得られるポリホスファゼン化合物を含んでおらず、内径が２．５ｍｍ〜０．８ｍｍという条件では難燃性が不合格であった。なお、これらの配合でも内径が大きい場合には難燃性を出すことが可能と思われる。
【００７３】
比較例６及びこの樹脂組成物を用いた熱収縮チューブである比較例１６、２４は、熱可塑性樹脂中の炭素−炭素不飽和結合を有する樹脂又はカルボニル基を有する樹脂の含有量が５質量％未満と少なく、難燃性が不合格であった。
【００７４】
比較例７及びこの樹脂組成物を用いた熱収縮チューブである比較例１７、２５は、多官能性モノマーの含有量が熱可塑性樹脂１００質量部に対して２２質量部と、２０質量部よりも多いため伸びが低く、また難燃性も不合格であった。比較例８及びこの樹脂組成物を用いた熱収縮チューブである比較例１８、２６は、多官能性モノマーを含有していないため、耐熱性、ヒートショック、加熱変形性に劣る結果となった。
【００７５】
（実施例３９〜４５）
表１１に示す割合で各材料を配合し、さらにベースポリマー１００部に対してオレイン酸アミド０．５部、ペンタエリスリトール−テトラキス［３−（３，５−ジ−ｔ−ブチル−４−ヒドロキシフェニル）プロピオネート］３質量部を加えてダイス温度２８０℃に設定した二軸混合機で混練した。得られた混練物のストランドをペレタイザーでペレット状にした後、溶融押出機（４５ｍｍΦ、Ｌ／Ｄ比＝２４、圧縮比２．５、フルフライトタイプ）を使用して押出温度２３０℃で内径０．８ｍｍ、肉厚０．２５ｍｍのチューブ状成形品を得た。このチューブ状成形品に加速電圧２ＭｅＶの電子線を２５０ｋＧｙ照射し、得られた絶縁チューブについて一連の評価を行った。
【００７６】
（実施例４６〜４９）
表１２に示す配合の樹脂組成物を用い、上記と同様に電子線照射した絶縁チューブを作製した。なおチューブの内径及び肉厚は表中に記載のものとした。絶縁チューブを１６０℃に設定した恒温槽内に３分間放置して予熱した後、チューブ内に圧縮空気を送り込んで、押出内径の２．５倍の内径となるまで拡径し、すぐに恒温槽から取り出して水冷して形状固定して熱収縮チューブを作製した後一連の評価を行った。
【００７７】
【表１１】
0005529551.tif 000013
【００７８】
【表１２】
0005529551.tif 000014
【００７９】
実施例３９〜４９の絶縁チューブ及び熱収縮チューブは難燃性、機械特性、ヒートショック、耐熱性、加熱変形性の全てにおいて合格レベルであった。また窒素系難燃剤を使用した実施例３９、実施例４０、実施例４３〜４５は燃焼時間が３０秒以下と短く、難燃性が向上していた。
【産業上の利用可能性】
【００８０】
以上説明したように、本発明によれば、燃焼時のハロゲン化水素ガスの発生の問題がなく、機械的強度（伸び、引張強度）及び耐熱性、耐加熱変形性に優れ、内径が小さくなっても難燃性に優れる絶縁チューブ、熱収縮チューブを得ることができる。この絶縁チューブ、熱収縮チューブは電子機器、ＯＡ機器、オーディオ、ビデオ、ＤＶＤ、ブルーレイ等の民生用電子機器類、車両、船舶等の内部配線や部品の保護に使用することが可能である。